(57)【要約】【課題】スクリーン正面から入射した光の後方散乱を抑制することができ、また、窓ガラス等に貼付する場合に、気泡の混入を防止しつつ現場施工することができ、かつ再剥離することのできる透明体貼付用スクリーンを提供する。【解決手段】光拡散制御層２と、光拡散制御層２の一方の側（正面側；窓ガラスＧ側）に積層された着色粘着剤層３と、着色粘着剤層３に積層された紫外線吸収層４と、紫外線吸収層４に積層された透明基材５と、透明基材５に積層されたシリコーン粘着剤層６と、光拡散制御層２の他方の側（背面側；プロジェクタＰ側）に積層された反射防止フィルム７とから構成されてなる透明体貼付用スクリーン１。【選択図】  図１
2011017972.tif 000002
【特許請求の範囲】
【請求項１】
透明体に貼付され、プロジェクタからの映像が投影されるスクリーンであって、
光の拡散を制御する光拡散制御層と、
着色粘着剤層と、
紫外線吸収層と、
前記透明体に接着される、シリコーン系の粘着剤を含有するシリコーン粘着剤層と
を備えたことを特徴とする透明体貼付用スクリーン。
【請求項２】
前記光拡散制御層は、屈折率に差がある少なくとも２種類以上の光重合可能な化合物を含有する組成物の膜に光を照射して硬化させた光制御膜を備えたことを特徴とする請求項１に記載の透明体貼付用スクリーン。
【請求項３】
前記着色粘着剤層による透過光の色調変化が、ＣＩＥ１９３１色度図により規定される色相変化ΔｘおよびΔｙにおいて、共に±０．００３０以内であり、かつ、前記着色粘着剤層の視感透過率Ｙが１５〜９０％であることを特徴とする請求項１または２のいずれかに記載の透明体貼付用スクリーン。
【請求項４】
前記紫外線吸収層は、波長３８０ｎｍの光線の透過率を１．５％以下に低下させることを特徴とする請求項１〜３のいずれかに記載の透明体貼付用スクリーン。
【請求項５】
前記紫外線吸収層は、波長３８０ｎｍの光線の透過率を７．０％以下に低下させ、かつ
前記着色粘着剤層は、紫外線吸収剤を含有しており、波長３８０ｎｍの光線の透過率を５．０％以下に低下させる
ことを特徴とする請求項１〜４のいずれかに記載の透明体貼付用スクリーン。
【請求項６】
前記紫外線吸収層は、紫外線吸収剤を含有する粘着剤層であることを特徴とする請求項１〜５のいずれかに記載の透明体貼付用スクリーン。
【請求項７】
前記紫外線吸収層と前記シリコーン粘着剤層との間には、さらに透明基材が介在していることを特徴とする請求項１〜６のいずれかに記載の透明体貼付用スクリーン。
【請求項８】
プロジェクタ側の最外層に反射防止層を備えたことを特徴とする請求項１〜７のいずれかに記載の透明体貼付用スクリーン。
【請求項９】
プロジェクタ側から順に、反射防止層と、前記光拡散制御層と、前記着色粘着剤層と、前記紫外線吸収層と、前記シリコーン粘着剤層とを積層してなることを特徴とする請求項１〜８のいずれかに記載の透明体貼付用スクリーン。
【請求項１０】
プロジェクタ側から順に、反射防止層と、前記光拡散制御層と、前記着色粘着剤層と、前記紫外線吸収層と、透明基材と、前記シリコーン粘着剤層とを積層してなることを特徴とする請求項１〜８のいずれかに記載の透明体貼付用スクリーン。
【発明の詳細な説明】
【技術分野】
【０００１】
本発明は、窓ガラスやアクリル板等の透明体に貼付され、プロジェクタからの映像が投影されるスクリーンに関するものである。
【背景技術】
【０００２】
リアプロジェクションディスプレイに用いられる透過型のプロジェクションスクリーンとしては、従来より、フレネルレンズとレンチキュラレンズとを組み合わせたものが知られている。しかし、かかる従来のプロジェクションスクリーンにおいては、一般的に、画面が暗い、ピッチに起因するモアレ模様が画面に発生し易いなどの問題点を有している。
【０００３】
また、上記従来のプロジェクションスクリーンでは、レンチキュラレンズの焦点面にブラックストライプを配置し、集光したプロジェクタ光を減衰させることなく、ブラックストライプにより外光の一部を吸収し、外光によるコントラストの低下を抑制する手法が取られる（非特許文献１）。しかし、実際には、外光の一部がブラックストライプにて吸収されずに光学系内部に侵入するため、コントラストの低下は依然として問題となっている。
【０００４】
これに対し、従来のフレネルレンズやレンチキュラレンズを使わない新たなプロジェクションスクリーンとして、光制御膜を利用したものが提案されている。具体的には、曇価に角度依存性のある光制御膜を使用したプロジェクションスクリーンであり（特許文献１〜７）、当該プロジェクションスクリーンにおいては、複数枚の光制御膜を曇価の角度依存性の方向が直交するように積層したり（特許文献２２，２３）、曇価の角度依存性が異なる複数枚の光制御膜を積層したりして、視野角を広げることができる（特許文献１０〜１３）。
【０００５】
これらの発明によれば、拡散透過光が広い角度範囲に渡って高い均一性を示すプロジェクションスクリーンを得ることができ、上記光制御膜を複数枚積層することにより、画面の明るさとその均一性に優れる高視野角のプロジェクションスクリーンを構成することができる。
【０００６】
しかしながら、上記のように光制御膜を利用したプロジェクションスクリーンにおいても、室内照明や太陽光などの外光がスクリーンの正面側から入射し、透過した光の一部が光制御膜で後方散乱を起こすという問題がある。後方散乱とは、元の運動方向に対し、９０゜を超える角度で散乱することをいう。この後方散乱光は、コントラストの低下を招き、特に黒表示時に視認の妨げとなる。
【０００７】
ところで、窓ガラス等に貼合されるプロジェクタ用スクリーンとしては、光散乱層を有する透過型スクリーン（特許文献１４，１５）が開発されているが、これらはある程度の柔軟性を有するスクリーンに関するものである。
【０００８】
これに対し、柔軟性のない硬いスクリーンが要求される場合がある。しかしながら、窓ガラスに硬いスクリーンを貼付する際に一般的な粘着剤を用いると、どうしても気泡が混入してしまうという問題がある。気泡混入を防止するために水貼りという技術はあるが、水貼りを行うには、スクリーンが柔軟性を持つ（フレキシブル）ことが必要である。
【０００９】
硬い材質のもの同士を貼合する方法としては、低粘度で透明な可視光硬化型接着剤を用いる技術が知られている（特許文献１６）。しかしながら、かかる可視光硬化型接着剤を用いる場合、スクリーンのサイズが大きいと、均一に接着剤を塗布することが困難であり、現場で施工することができない。また、粘着とは異なる永久接着なので、一度貼ってしまったら剥がすことができない。そして、接着固定であるがゆえに、熱膨張係数の異なる材質を接着すると、温度変化により窓ガラスが破壊してしまうおそれがある。
【先行技術文献】
【特許文献】
【００１０】
【特許文献１】特開昭６３−３０９９０２号公報
【特許文献２】特開昭６４−４０９０５号公報
【特許文献３】特開昭６４−７７００１号公報
【特許文献４】特開平２−６７５０１号公報
【特許文献５】特開平２−５４２０１号公報
【特許文献６】特開平３−１０７９０１号公報
【特許文献７】特開平３−１０７９０２号公報
【特許文献８】特開平３−１２７０３９号公報
【特許文献９】特開平３−１２７０４２号公報
【特許文献１０】特開平３−２００９４９号公報
【特許文献１１】特開平４−７７７２８号公報
【特許文献１２】特開２００５−３１６３５４号公報
【特許文献１３】特開２００５−３１６３１号公報
【特許文献１４】特開２００７−３４３２４号公報
【特許文献１５】特表２００４−５３３６３６号公報
【特許文献１６】特開２００１−２２６６４１号公報
【非特許文献】
【００１１】
【非特許文献１】K.Ebina, “Optical System Architecures for Rear Projection Screen” SID02DIGEST, p1342-1345（2002）
【発明の概要】
【発明が解決しようとする課題】
【００１２】
本発明は、このような実状に鑑みてなされたものであり、スクリーン正面から入射した光の後方散乱を抑制することができ、また、窓ガラス等に貼付する場合に、気泡の混入を防止しつつ現場施工することができ、かつ再剥離することのできる透明体貼付用スクリーンを提供することを目的とする。
【課題を解決するための手段】
【００１３】
上記目的を達成するために、第１に本発明は、透明体に貼付され、プロジェクタからの映像が投影されるスクリーンであって、光の拡散を制御する光拡散制御層と、着色粘着剤層と、紫外線吸収層と、前記透明体に接着される、シリコーン系の粘着剤を含有するシリコーン粘着剤層とを備えたことを特徴とする透明体貼付用スクリーンを提供する（発明１）。
【００１４】
上記発明（発明１）によれば、着色粘着剤層によって、スクリーン正面から入射した光の後方散乱を抑制することができ、それと同時にプロジェクタ光の黒輝度を下げることができるため、コントラストを向上させることができる。また、シリコーン粘着剤層により、窓ガラス等に貼付するときに、気泡の混入を防止しつつ現場で施工することができ、かつ糊残りなく再剥離することができ、温度変化による破壊も防止される。さらに、紫外線吸収層により、耐光性に優れたものとなる。
【００１５】
上記発明（発明１）において、前記光拡散制御層は、屈折率に差がある少なくとも２種類以上の光重合可能な化合物を含有する組成物の膜に光を照射して硬化させた光制御膜を備えたことが好ましい（発明２）。
【００１６】
また、前記光拡散制御層は、前記光制御膜を、その光散乱角度域が互いにほぼ一致する向きに積層した積層体であることが好ましい。
【００１７】
上記発明（発明１，２）においては、前記着色粘着剤層による透過光の色調変化が、ＣＩＥ１９３１色度図により規定される色相変化ΔｘおよびΔｙにおいて、共に±０．００３０以内であり、かつ、前記着色粘着剤層の視感透過率Ｙが１５〜９０％であることが好ましい（発明３）。
【００１８】
前記着色粘着剤層は、金属錯塩染料によって着色されていることが好ましく、前記金属錯塩染料は、クロム錯塩染料であることが好ましい。
【００１９】
上記発明（発明１〜３）において、前記紫外線吸収層は、波長３８０ｎｍの光線の透過率を１．５％以下に低下させることが好ましい（発明４）。
【００２０】
上記発明（発明１〜４）において、前記紫外線吸収層は、波長３８０ｎｍの光線の透過率を７．０％以下に低下させ、かつ前記着色粘着剤層は、紫外線吸収剤を含有しており、波長３８０ｎｍの光線の透過率を５．０％以下に低下させることが好ましい（発明５）。
【００２１】
前記紫外線吸収層は、紫外線吸収剤としてベンゾフェノン系化合物および／またはベンゾトリアゾール系化合物を含有することが好ましい。また、前記着色粘着剤層は、紫外線吸収剤としてベンゾフェノン系化合物および／またはベンゾトリアゾール系化合物を含有することが好ましい。
【００２２】
上記発明（発明１〜５）において、前記紫外線吸収層は、紫外線吸収剤を含有する粘着剤層であることが好ましいが（発明６）、紫外線吸収能を有するフィルムであってもよい。
【００２３】
上記発明（発明１〜６）において、前記紫外線吸収層と前記シリコーン粘着剤層との間には、さらに透明基材が介在していてもよい（発明７）。
【００２４】
上記発明（発明１〜７）においては、プロジェクタ側の最外層に反射防止層を備えたことが好ましい（発明８）。
【００２５】
上記発明（発明１〜８）においては、プロジェクタ側から順に、反射防止層と、前記光拡散制御層と、前記着色粘着剤層と、前記紫外線吸収層と、前記シリコーン粘着剤層とを積層してなるものであってもよいし（発明９）、プロジェクタ側から順に、反射防止層と、前記光拡散制御層と、前記着色粘着剤層と、前記紫外線吸収層と、透明基材と、前記シリコーン粘着剤層とを積層してなるものであってもよい（発明１０）。
【発明の効果】
【００２６】
本発明に係る透明体貼付用スクリーンにおいては、着色粘着剤層によって、スクリーン正面から入射した光の後方散乱を抑制することができ、それと同時にプロジェクタ光の黒輝度を下げることができるため、コントラストを向上させることができる。また、シリコーン粘着剤層により、窓ガラス等に貼付するときに、気泡の混入を防止しつつ現場で施工することができ、かつ糊残りなく再剥離することができ、温度変化による破壊も防止される。さらに、紫外線吸収層により、耐光性に優れたものとなっている。
【図面の簡単な説明】
【００２７】
【図１】本発明の一実施形態に係る透明体貼付用スクリーンの層構成を示す図である。
【図２】同実施形態に係る透明体貼付用スクリーンにおける光拡散制御層の一製造例を示す図である。
【図３】本発明の他の実施形態に係る透明体貼付用スクリーンの層構成を示す図である。
【図４】試験例１における後方散乱の測定方法を示す図である。
【図５】波長３８０ｎｍの光線透過率が異なる各紫外線吸収性層について、着色粘着剤層の波長３８０ｎｍの光線透過率と、視感透過率の変化量ΔＹとの関係を示すグラフである。
【発明を実施するための形態】
【００２８】
以下、本発明の実施形態について説明する。
図１は、本発明の一実施形態に係る透明体貼付用スクリーンの層構成を示す図（プロジェクタおよび窓ガラスを含む全体を上から見た図）である。
【００２９】
図１に示すように、本実施形態に係る透明体貼付用スクリーン１は、光拡散制御層２と、光拡散制御層２の一方の側（正面側；窓ガラスＧ側）に積層された着色粘着剤層３と、着色粘着剤層３に積層された紫外線吸収層４と、紫外線吸収層４に積層された透明基材５と、透明基材５に積層されたシリコーン粘着剤層６と、光拡散制御層２の他方の側（背面側；プロジェクタＰ側）に積層された反射防止フィルム７とから構成されてなり、シリコーン粘着剤層６を介して、透明基体の一例である窓ガラスＧに貼付される。
【００３０】
〔光拡散制御層〕
光拡散制御層２は、プロジェクタＰから入射される光の拡散を制御する層であり、本実施形態では従来のフレネルレンズやレンチキュラレンズの代りに、光制御膜を用いて形成し、好ましくは光制御膜が積層された光制御膜積層体を用いて形成する。ここで、光拡散制御層とは、特定の角度範囲からの入射光のみを選択的に散乱し、それ以外の角度の入射光は透過させる機能を有する層をいい、光制御膜とは、曇価に角度依存性を有する膜であり、後述の光散乱角度域の幅が３０°以上にわたるものをいう。
【００３１】
ここでいう曇価（ヘイズ）とは、積分球式光線透過率測定装置を用いて、光制御膜の全光線透過率及び拡散透過率を測定し、次式により求められる値である。
曇価（％）＝拡散透過率（％）／全光線透過率（％）×１００
（拡散透過率＝全光線透過率−平行光線透過率）
【００３２】
また、光制御膜における曇価の角度依存性は、次のようにして測定される。すなわち、光制御膜の試験片への入射光の角度θを０〜１８０°の間で変化させて、それぞれの角度毎に上記の曇価を測定し、６０％以上の曇価を示す角度範囲を光散乱角度域とする。ここで、角度θは、試験片の面と平行な方向を０°とし、試験片の法線方向を９０°とする値であり、試験片の回転は、曇価の角度依存性が最大となる方向に行う。
【００３３】
上記光制御膜は、屈折率に差がある少なくとも２種類の光重合可能な化合物を含有する組成物を膜状に形成し、そこに特定方向から光を照射して硬化させることにより、好適に製造できる。
【００３４】
光制御膜の製造に用いられる光重合可能な化合物は、分子内に、アクリロイル基〔ＣＨ２＝ＣＨＣＯ−〕、メタクリロイル基〔ＣＨ２＝Ｃ（ＣＨ３）ＣＯ−〕、ビニル基〔ＣＨ２＝ＣＨ−〕、アリル基〔ＣＨ２＝ＣＨＣＨ２−〕などの重合可能な基を少なくとも１個有する化合物であり、各種モノマーまたはオリゴマーが使用できる。
【００３５】
モノマーとしては、例えば、テトラヒドロフルフリルアクリレート、エチルカルビトールアクリレート、ジシクロペンテニルオキシエチルアクリレート、フェニルカルビトールアクリレート、ノニルフェノキシエチルアクリレート、２−ヒドロキシ−３−フェノキシプロピルアクリレート、ω−ヒドロキシヘキサノイルオキシエチルアクリレート、アクリロイルオキシエチルサクシネート、アクリロイルオキシエチルフタレート、２，４，６−トリブロモフェニルアクリレート、２，４，６−トリブロモフェノキシエチルアクリレート、イソボルニルアクリレート、２−エチルヘキシルアクリレート、ラウリルアクリレート、２，２，３，３−テトラフルオロプロピルアクリレート、フェニルカルビトールアクリレート、ノニルフェノキシエチルアクリレートや、これらの単官能性アクリレートに対応するメタクリレート、さらには、Ｎ−ビニルピロリドン、トリアリルイソシアヌレート、ジエチレングリコールジアリルカーボネート、ジアリリデンペンタエリスリトールなどが挙げられる。
【００３６】
また、オリゴマーとしては、例えば、ポリエステルアクリレート、ポリオールポリアクリレート、変性ポリオールポリアクリレート、イソシアヌル酸骨格のポリアクリレート、メラミンアクリレート、ヒダントイン骨格のポリアクリレート、ポリブタジエンアクリレート、エポキシアクリレート、ウレタンアクリレートや、これらの多官能性アクリレートに対応するメタクリレートなどが挙げられる。
【００３７】
これらの光重合可能な化合物は、少なくとも２種類の混合物からなる組成物として用いられる。この際、屈折率に差があるものを選択する。屈折率に差がある少なくとも２種類の光重合可能な化合物を混合した組成物に所定方向から光を照射して硬化させることで、光を散乱する領域、すなわち光散乱角度域が形成される。この組成物は、それを構成する複数の化合物相互の溶解性とそれぞれの屈折率差によって、曇価の角度依存性を発現するものであり、相溶性があまり良くない組合せで屈折率差が大きく、かつ反応速度が異なる場合に、光の散乱する度合い、すなわち曇価が大きくなる。この屈折率差は、０．０１以上であるのが好ましい。
【００３８】
この組成物には、通常、硬化性を向上させるために光重合開始剤が混合されて、光重合に供される。光重合開始剤としては、例えば、ベンゾフェノン、ベンジル、ミヒラーズケトン、２−クロロチオキサントン、２，４−ジエチルチオキサントン、ベンゾインメチルエーテル、ベンゾインエチルエーテル、ジエトキシアセトフェノン、ベンジルジメチルケタール、２−ヒドロキシ−２−メチルプロピオフェノン、１−ヒドロキシシクロヘキシルフェニルケトンなどが挙げられる。
【００３９】
このような、屈折率に差がある少なくとも２種類の化合物を含有する光硬化性組成物を基板上に塗布するか、又はセル中に封入して膜状とし、棒状光源より光を照射しながら徐々に硬化させることで、入射光を選択的な角度域で散乱し、他の角度域では直進透過する光制御膜が得られる。
【００４０】
硬化に用いる光は、上記組成物を硬化させるものであればどのような波長を有していてもよく、例えば、可視光、紫外線などがよく用いられる。紫外線は、水銀ランプやメタルハライドランプなどから発せられる。ここで、光源として棒状のランプを用いた場合には、その照射条件を調節する（例えば、照射経路の所定箇所にスリット等を設ける）ことにより、生成した光硬化膜が異方性を示し、光源からの光の入射角度を変化させた場合に、特定角度の光を散乱するようになる。なお、ここでいう異方性とは、ＭＤ（Machine Direction）方向（製造のライン方向）で光の入射角度を変えたときにフィルム特有の拡散特性を発現し、ＣＤ（Cross Direction）方向（幅方向）で光の入射角度を変えたときに特徴的な拡散特性を発現しない（全角度域で拡散する）ことをいう。これは棒状ランプをＭＤ方向に対して垂直に配置し、照射していることによる。
【００４１】
散乱の度合い及び選択的に散乱する入射光の角度は、使用する組成物及び照射条件によって調節することができ、特に硬化時に、膜状組成物試料面に対する照射光の入射角度を変えることによって、硬化したシートに入射する光がシートから出射する際に散乱又は直進透過するシート膜面との角度域が制御できる。
【００４２】
光硬化の際、光の照射方向を中心に光散乱角度域が発現する。例えば、光硬化性組成物から形成された膜面にほぼ垂直に光を照射すれば、当該垂直方向、すなわち、得られる光制御膜の法線方向を中心に、光散乱角度域が発現するし、法線方向に対して所定角度傾いた斜め方向から光を照射すれば、その傾いた方向を中心に、光散乱角度域が発現する。
【００４３】
６０％以上の曇価を示す光散乱角度域の幅が３０°以上にわたる光制御膜を複数枚積層して光制御膜積層体とする場合、光制御膜として、光散乱角度域が互いに実質的に同じであるものを複数枚使用することが好ましい。
【００４４】
ここで、光制御膜の光散乱角度域が互いに実質的に同じであるとは、基準とする任意の１枚の光制御膜の光散乱角度域をθ１〜θ２（ただしθ１＜θ２）と表し、これに積層される別の１枚の光制御膜の光散乱角度域をθ１’〜θ２’（ただしθ１’＜θ２’）と表したとき、θ１とθ１’とのずれ（｜θ１−θ１’｜）及びθ２とθ２’とのずれ（｜θ２−θ２’｜）が、それぞれ、基準とする上記光制御膜の光散乱角度域の幅（θ２−θ１）の５％程度までは許容されることを意味する。
【００４５】
光散乱角度域の中心が光制御膜の法線方向にほぼ一致している光制御膜を複数枚積層する場合は、光散乱角度域が延在する方向が互いにほぼ平行となるように積層することが好ましい。また、光散乱角度域が光制御膜の法線方向に対して偏った向きにある光制御膜を複数枚積層する場合は、光散乱角度域が延在する方向が互いにほぼ平行で、かつ、光散乱角度域が法線方向に対して互いに同じ向きになるように積層することが好ましい。なお、本明細書の「ほぼ一致」、「ほぼ平行」等の用語における「ほぼ」は、そこに記載の配置（一致又は平行）を中心に、±１０°程度までは許容されることを意味する。
【００４６】
光制御膜を複数枚積層する一例について図２を参考にして説明する。
第一に、光散乱角度域の幅が光制御膜の法線方向に対して右側に偏った向きに角度γの範囲で６０％以上の曇価を示す光制御膜２２ａ及び２２ｂを積層して、法線方向に対して右側に偏った向きに角度γ’の範囲で６０％以上の曇価を示す第一の光制御膜積層体２２を得る。角度γは、光制御膜２２ａ，２２ｂの光散乱角度域の幅に相当し、紙面に垂直な方向に延在している。そして、これら２枚の光制御膜２２ａ，２２ｂをこの向きのまま積層すれば、光制御膜の法線方向に対して右側に偏った向きに、角度γと同じか、角度γより若干広い角度γ’の範囲で６０％以上の曇価を示す第一の光制御膜積層体２２が得られる。すなわち、この角度γ’は、第一の光制御膜積層体２２の光散乱角度域の幅に相当し、紙面に垂直な方向に延在している。
【００４７】
第二に、上記と同様にして、光散乱角度域の幅が光制御膜の法線方向に対して左側に偏った向きに角度γの範囲で６０％以上の曇価を示す光制御膜２３ａ及び２３ｂを積層して、光制御膜の法線方向に対して左側に偏った向きに角度γ’の範囲で６０％以上の曇価を示す第二の光制御膜積層体２３を得る。この第二の光制御膜積層体２３は、第一の光制御膜積層体２２の向きを逆にした状態（この図では左右を反転させた状態）に相当する。
【００４８】
第三に、光散乱角度域の幅が光制御膜の法線方向を中心に角度βの範囲で６０％以上の曇価を示す光制御膜２１ａ及び２１ｂを積層して、光制御膜の法線方向を中心に角度β’の範囲で６０％以上の曇価を示す第三の光制御膜積層体２１を得る。角度βは、光制御膜２１ａ，２１ｂの光散乱角度域の幅に相当し、紙面に垂直な方向に延在している。そして、これら２枚の光制御膜２１ａ，２１ｂをこの向きのまま積層すれば、光制御膜の法線方向を中心に、角度βと同じか、角度βより若干広い角度β’の範囲で６０％以上の曇価を示す第三の光制御膜積層体２１が得られる。すなわち、この角度β’は、第三の光制御膜積層体２１の光散乱角度域の幅に相当し、紙面に垂直な方向に延在している。
【００４９】
光制御膜の積層は、例えば、光制御膜を適当な大きさに裁断し、枚葉で貼合することにより行ってもよいし、個別に作製した２枚以上の光制御膜を同時に貼合装置に供給し、連続的に貼合することにより行ってもよい。その際、光制御膜同士の貼合をより強固なものにするために、粘着剤や接着剤等を用いて貼合してもよい。
【００５０】
また、光制御膜そのものを基材として、その上に前記光硬化性組成物を塗布して硬化させ、もう一層の光制御膜を形成することによっても、光制御膜を積層することができる。かかる方法によれば、上記の如き貼合の操作ないし装置が不要となり、生産性良く、コスト的にも有利に光制御膜積層体を製造できる。光制御膜そのものを基材とする場合、まず、第一の工程として、先に述べた如く、光硬化性組成物膜に光を照射して硬化させることにより、基材となる所定の光制御膜を得、次いで、第二の工程として、第一の工程で得た光制御膜の上に、第一の工程で用いたものと実質的に同じ組成の光硬化性組成物膜を、第一の工程と実質的に同じ厚さで形成し、該組成物膜に対して、照射方向、光源からの距離、照射光量、照射光の波長などの条件を第一の工程と実質的に同じとして、光を照射して硬化させることにより、もう一層の光制御膜を形成し、さらに必要に応じて、この第二の工程を繰り返せばよい。
【００５１】
こうして得られる光制御膜積層体は、拡散透過光が広い角度範囲にわたって高い均一性を示すことから、これをプロジェクションスクリーンに適用することにより、画面の明るさとその均一性に優れるプロジェクションスクリーンを得ることができる。なお、光拡散制御層２は、単層から形成することも可能であるが、視野角を広げるためには、光制御膜複数枚を積層して得られる光制御膜積層体を使用して形成するのが望ましい。光制御膜積層体を積層することにより得られる光拡散制御層２は、光制御膜が、通常２〜２０枚積層され、好ましくは４〜１６枚積層され、特に好ましくは６〜１２枚積層される。
【００５２】
光制御膜積層体を複数枚積層する際、各々の光制御膜積層体が示す光散乱性能やその積層方向は適宜選択されるが、プロジェクションスクリーンに有利な態様としては、光散乱角度域が光制御膜積層体の法線方向に対して偏った向きにある２枚の光制御膜積層体を、光散乱角度域が光制御膜積層体の法線方向を中心に互いに逆向きとなるように積層して、積層状態での光散乱角度域の幅が１枚のときよりも広がるようにするのがよい。こうすることで、左右又は上下方向の良視認領域、すなわち視野角を広げることができる。
【００５３】
また、光散乱角度域の中心線が法線方向にほぼ一致している光制御膜積層体を、先の２枚の光制御膜積層体に対して光散乱角度域の中心線がほぼ平行になるように積層するのも有効である。こうすることで、スクリーン正面でより明るい画像を得ることができる。
【００５４】
そこで、光散乱角度域が法線方向に対して偏った向きにある上記第一の光制御膜積層体２２と第二の光制御膜積層体２３とを、光散乱角度域がそれぞれの光制御膜積層体の法線方向を中心に互いに逆向きとなるように積層する。この積層体は、それぞれの光散乱角度域の幅γ’よりも広い角度δの範囲で６０％以上の曇価を示すものとなる。
【００５５】
このとき、第一の光制御膜積層体２２の光散乱角度域の幅γ’と第二の光制御膜積層体２３の光散乱角度域の幅γ’とが、丁度接していると、各々の光制御膜積層体２２，２３の光散乱角度域を最大限に利用でき、最大の視野角拡大効果を得ることができて有利である。
【００５６】
また、第一の光制御膜積層体２２の光散乱角度域の幅γ’と第二の光制御膜積層体２３の光散乱角度域の幅γ’とが、好ましくは５°以上の重なりを有していると、スクリーン正面でさらに明るい画像を得ることができ、有利である。一方で、２枚の光散乱角度域が重なる角度をあまり大きくすると、視野角拡大効果を犠牲にすることになるので、重ねる前の光制御膜積層体２２，２３における光散乱角度域の広がり具合にもよるが、２枚重ねたときに光散乱角度域の重ならない領域が合計で４０°以上、さらには５０°以上存在するようにするのが好ましい。
【００５７】
さらに、第一の光制御膜積層体２２の光散乱角度域の幅γ’と第二の光制御膜積層体２３の光散乱角度域の幅γ’とが、法線方向を中心に互いに対称であると、スクリーンの右側と左側又は上側と下側で視認特性が同一となり、有利である。
【００５８】
最後に、上記２枚の光制御膜積層体２２，２３を積層したものに対し、さらに第三の光制御膜積層体２１を、光散乱角度域の幅γ’及びβ’のそれぞれの中心線が互いに平行（各光制御膜積層体の法線方向）になるように積層する。これにより、スクリーン正面でより明るい画像を得ることができる。
【００５９】
なお、図２では、第一の光制御膜積層体２２と第二の光制御膜積層体２３の上に、第三の光制御膜積層体２１を積層する場合を例に説明したが、それらの積層順序は任意であり、例えば、第一の光制御膜積層体２２と第二の光制御膜積層体２３の下に第三の光制御膜積層体２１を積層してもよいし、第一の光制御膜積層体２２と第二の光制御膜積層体２３の間に第三の光制御膜積層体２１を挿入してもよい。また、図２では、２枚の光制御膜積層体２２，２３が同じ種類のものであることを前提に説明したが、異なる種類のものを用いてもよい。
【００６０】
さらに、図２では、３枚の光制御膜積層体を積層する場合を例に説明したが、４枚以上積層することも可能である。例えば、図２に示した如き、３枚の光制御膜積層体２１，２２，２３を積層した状態で、さらに第四の、又はそれより多くの光制御膜積層体を積層する場合は、第四の、又はそれ以降の光制御膜積層体は、その光散乱角度域が実質的に同じになるように積層してもよい。例えば、光制御膜積層体２１，２２，２３の光散乱角度域が実質的に同じになるようにさらに積層してもよい。あるいは、光制御膜積層体２２と２３の積層のように光散乱角度域が積層体の法線方向から偏在した２枚を互いに逆向きにさらに積層してもよい。この場合の積層順序も任意に選ぶことができる。また、第四の、又はそれ以降の光制御膜積層体も、上記３枚の光制御膜積層体２１，２２，２３同様、６０％以上の曇価を示す光散乱角度域の幅が３０°以上、特に４０°以上、さらには４５°以上であるのが、一層好ましい。なお、光制御膜積層体の光散乱角度域の幅は広いほど好ましいが、通常１７０°以下である。
【００６１】
光制御膜積層体は、光制御膜を複数枚積層した状態の平板で用いてもよいし、最外層をレンチキュラレンズ形状にしてもよい。レンズ曲面を形成する方法としては、レンズ曲面を有するフィルムに光制御膜積層体を積層する方法のほか、レンズ曲面を有する光制御膜を形成する方法がある。後者の方法を採用する場合、例えば、レンズ曲面を有する鋳型を使用して、そこに光硬化性樹脂組成物を塗布し、さらに光照射して、硬化物にレンズ曲面をもたせることができる。
【００６２】
また、本実施形態における光拡散制御層２は、スクリーンの薄型化の観点からできる限り薄いことが望まれるが、十分な光散乱特性を発揮するためには、ある程度の膜厚を必要とする。すなわち、光拡散制御層２の膜厚は、５０〜３０００μｍであることが好ましく、１５０〜２０００μｍであることが更に好ましい。この範囲の膜厚とすることにより、光拡散角度、および波長に対する光拡散光の分布特性を均一化することができる。
【００６３】
光拡散制御層２を上記膜厚とするためには、光制御膜自体の厚みとしては、通常５〜３００μｍであり、１５〜２５０μｍであることが好ましく、５０〜２００μｍであることが特に好ましい。なお、光拡散光の分布特性を均一化することについては、上述のとおり光制御膜の積層枚数による厚み制御によって行ってもよいし、１層あたりの膜厚制御で行ってもよい。
【００６４】
〔着色粘着剤層〕
本実施形態に係る透明体貼付用スクリーン１では、光拡散制御層２に積層した着色粘着剤層３により、スクリーン正面から入射した光（外光）の光拡散制御層２での後方散乱を抑制することができ、それと同時にプロジェクタ光の黒輝度を下げることができるため、コントラストを向上させることができる。フレネルレンズ及びレンチキュラレンズを使ったスクリーンでは、一般的にレンチキュラレンズにブラックマトリクスを設けるが、着色粘着剤層３はこれに代わる効果を持つものと考えることができる。
【００６５】
外光の後方散乱の抑制に関しては、例えば、透過率４０％の着色粘着剤層３を設け、透過した光が光拡散制御層２の界面で１００％後方散乱すると考えると、光は２度着色粘着剤層３を通過するため、１００％×０．４×０．４＝１６％にまで後方散乱を抑制することができる。
【００６６】
なお、特開２００５−２７４９５５号に記載の発明では、色素を用いて透過率を低下させることで外光の光学系内部への侵入を阻むことは、プロジェクタ光の利用効率低下を起こすという観点から否定し、偏光子を使用している。しかしながら、プロジェクタ光の偏光と配置する偏光子の透過軸とを一致させることは非常に難しく、それらが一致していない限り、偏光子の透過率分に合わせてプロジェクタ光は吸収されてしまうため、この点では、色素を用いて透過率を低下させても同じである。偏光子を用いるよりも、本実施形態のように着色粘着剤層３を設ける方が、外光の後方散乱を抑制するだけでなく、コントラストも向上させることができるため、視認性は増す。また、偏光子は反りの発生の問題があるとともに、高価であり、スクリーンとしての構成も複雑になるが、着色粘着剤層３を使用すれば、反りの発生の問題がなく、また、安価で製造することができ、構成を簡略化することができる。
【００６７】
着色粘着剤層３は、着色された粘着剤（着色粘着剤）から構成され、着色粘着剤は、主成分としての粘着性樹脂と、着色剤とを含有する。
【００６８】
粘着性樹脂としては、例えば、アクリル系、ゴム系、シリコーン系等の粘着性樹脂が挙げられるが、中でもアクリル系共重合体が好ましい。アクリル系共重合体としては、（メタ）アクリル酸エステル系共重合体を挙げることができる。なお、本明細書において、（メタ）アクリル酸エステルとは、アクリル酸エステル及びメタクリル酸エステルの両方を意味する。他の類似用語も同様である。
【００６９】
（メタ）アクリル酸エステル系共重合体としては、各種架橋方法によって架橋が可能な架橋点を有するものが好ましく用いられる。このような架橋点を有する（メタ）アクリル酸エステル系共重合体としては特に制限はなく、従来粘着剤の樹脂成分として慣用されている（メタ）アクリル酸エステル系共重合体の中から、任意のものを適宣選択して用いることができる。
【００７０】
このような架橋点を有する（メタ）アクリル酸エステル系共重合体としては、エステル部分のアルキル基の炭素数が１〜２０の（メタ）アクリル酸エステルと、分子内に架橋性官能基を有する単量体と、所望により用いられる他の単量体との共重合体を好ましく挙げることができる。
【００７１】
ここで、エステル部分のアルキル基の炭素数が１〜２０の（メタ）アクリル酸エステルの例としては、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸シクロヘキシル、（メタ）アクリル酸２−エチルヘキシル、（メタ）アクリル酸イソオクチル、（メタ）アクリル酸デシル、（メタ）アクリル酸ドデシル、（メタ）アクリル酸ミリスチル、（メタ）アクリル酸パルミチル、（メタ）アクリル酸ステアリルなどが挙げられる。これらは単独で用いてもよいし、２種以上を組み合わせて用いてもよい。
【００７２】
分子内に架橋性官能基を有する単量体は、官能基として水酸基、カルボキシル基、およびアミノ基からなる群から選ばれる少なくとも１種を含むことが好ましく、具体例としては、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル；（メタ）アクリル酸モノメチルアミノエチル、（メタ）アクリル酸モノエチルアミノエチル、（メタ）アクリル酸モノメチルアミノプロピル、（メタ）アクリル酸モノエチルアミノプロピルなどの(メタ)アクリル酸モノアルキルアミノエステル；（メタ）アクリル酸ジメチルアミノエチル、（メタ）アクリル酸ジエチルアミノエチルなどの（メタ）アクリル酸ジアルキルアミノエステル；アクリル酸、メタクリル酸、クロトン酸、マレイン酸、イタコン酸、シトラコン酸などのエチレン性不飽和カルボン酸などが挙げられる。これらの単量体は単独で用いてもよいし、２種以上を組み合わせて用いてもよい。
【００７３】
他の単量体としては、例えば、（メタ）アクリルアミド、Ｎ−メチル（メタ）アクリルアミド、Ｎ−メチロール（メタ）アクリルアミドなどのアクリルアミド類；酢酸ビニル、プロピオン酸ビニルなどのビニルエステル類；エチレン、プロピレン、イソブチレンなどのオレフィン類；塩化ビニル、ビニリデンクロリドなどのハロゲン化オレフィン類；スチレン、α−メチルスチレンなどのスチレン系単量体；ブタジエン、イソプレン、クロロプレンなどのジエン系単量体；アクリロニトリル、メタクリロニトリルなどのニトリル系単量体などが挙げられる。これらは単独で用いてもよく、２種以上を組み合わせて用いてもよい。
【００７４】
（メタ）アクリル酸エステル系共重合体は、その共重合形態については特に制限はなく、ランダム共重合体、ブロック共重合体またはグラフト共重合体のいずれであってもよい。また、分子量としては、重量平均分子量で５０万以上であるものが通常用いられる。この重量平均分子量が５０万以上であると、密着性や接着耐久性が十分となり、浮きや剥がれなどが生じない。密着性及び接着耐久性などを考慮すると、この重量平均分子量は、６０万〜２２０万のものが好ましく、特に７０万〜２００万のものが好ましい。なお、本明細書における重量平均分子量は、ゲルパーミエーションクロマトグラフィー（ＧＰＣ）法により測定したポリスチレン換算の値である。
【００７５】
着色粘着剤層３が含有する着色剤は、当該着色粘着剤層３を透過した光が、色調変化を起こさないものであることが好ましい。許容される色調変化の程度としては、人間の目によって色相変化を認識することが困難な程度であり、具体的には、着色粘着剤層３による透過光の色調変化が、国際照明委員会の規格であるＣＩＥ１９３１色度図により規定される色相変化ΔｘおよびΔｙにおいて、共に±０．００３０以内であることが好ましく、特に±０．００２０以内であることが好ましい。色相変化がかかる範囲内であれば、人間の目によって当該色調変化を認識することは困難である。
【００７６】
一方、着色粘着剤層３の視感透過率Ｙは、外光の後方散乱を有効に抑制するため、通常９０％以下であることが好ましく、さらに好ましくは７５％以下であり、特に好ましくは６５％以下である。また、視感透過率Ｙが低い場合、プロジェクタ光の強度を上げる必要があり、さらに着色粘着剤層３の視感透過率Ｙが低すぎる場合、プロジェクタ光の強度を上げても鮮明な画像を得られない恐れがある。このような観点から、着色粘着剤層３の視感透過率Ｙは、１５％以上であることが好ましく、２０％以上であることがさらに好ましく、４５％以上であることが特に好ましい。なお、視感透過率Ｙは、ＣＩＥ１９３１色度図により算出される値である。
【００７７】
色調変化を抑えるために、着色剤は適宜組み合わせて使用することができ、組み合わせによってニュートラルグレー色を作り出すことが好ましい。ただし、本透明体貼付用スクリーン１の他の層２，４，５，６，７において色目が着いてしまう場合は、着色粘着剤層３の着色剤を適宜選択することにより、色調補正を行うこともできる。
【００７８】
着色剤としては、無機系顔料、有機系顔料、有機系染料など公知のものを使用することができる。
【００７９】
無機系顔料としては、例えば、カーボンブラック、コバルト系色素、鉄系色素、クロム系色素、チタン系色素、バナジウム系色素、ジルコニウム系色素、モリブデン系色素、ルテニウム系色素、白金系色素、ＩＴＯ（インジウムスズオキサイド）系色素、ＡＴＯ（アンチモンスズオキサイド）系色素等が挙げられる。
【００８０】
有機系顔料及び有機系染料としては、例えばアミニウム系色素、シアニン系色素、メロシアニン系色素、クロコニウム系色素、スクアリウム系色素、アズレニウム系色素、ポリメチン系色素、ナフトキノン系色素、ピリリウム系色素、フタロシアニン系色素、ナフタロシアニン系色素、ナフトラクタム系色素、アゾ系色素、縮合アゾ系色素、インジゴ系色素、ペリノン系色素、ペリレン系色素、ジオキサジン系色素、キナクリドン系色素、イソインドリノン系色素、キノフタロン系色素、ピロール系色素、チオインジゴ系色素、金属錯体系色素（金属錯塩染料）、ジチオール金属錯体系色素、インドールフェノール系色素、トリアリルメタン系色素、アントラキノン系色素、ジオキサジン系色素、ナフトール系色素、アゾメチン系色素、ベンズイミダゾロン系色素、ピランスロン系色素及びスレン系色等が挙げられる。これらの顔料又は染料は、目的とする色相に調整するため適宜混合して使用することができる。
【００８１】
着色剤の中には、粘着性樹脂の官能基や架橋剤などと反応し、粘着剤のゲル化や粘着剤層の曇価上昇を起こす組み合わせも十分あり得るため、その点注意が必要である。上記着色剤の中でも、金属錯塩染料、特にクロム錯塩染料は、粘着性樹脂の官能基の影響を受けにくく劣化し難いため、耐久性の高い着色粘着剤層３を得ることができるため好ましい。また、上記着色剤の中でも、カーボンブラックは、単独の添加で非常に高い耐候性を付与する効果がある。ただし、粘着性樹脂に対する分散性の観点では、顔料より染料の方が好ましい。
【００８２】
着色粘着剤中における着色剤の含有量の下限値は、所望の効果が得られる量であれば特に限定されないが、通常は０．０１質量％程度である。一方、着色粘着剤中における着色剤の含有量の上限値は、１５質量％以下であることが好ましく、それにより着色粘着剤層３の耐久性が確保される。このような観点から、着色粘着剤中における着色剤の含有量は、０．０１〜１５質量％であることが好ましく、０．１〜１２質量％であることが特に好ましく、０．３〜１０質量％であることがより好ましい。
【００８３】
着色粘着剤層３を構成する着色粘着剤には、所望により、架橋剤を含有させることができる。この架橋剤としては、特に制限はなく、従来アクリル系粘着剤において架橋剤として慣用されているものの中から、任意のものを適宜選択して用いることができる。このような架橋剤としては、例えばポリイソシアネート化合物、エポキシ樹脂、メラミン樹脂、尿素樹脂、ジアルデヒド類、メチロールポリマー、アジリジン系化合物、金属キレート化合物、金属アルコキシド、金属塩などが挙げられるが、中でもポリイソシアネート化合物が好ましく用いられる。
【００８４】
ポリイソシアネート化合物としては、例えば、トリレンジイソシアネート、ジフェニルメタンジイソシアネート、キシリレンジイソシアネートなどの芳香族ポリイソシアネート、ヘキサメチレンジイソシアネートなどの脂肪族ポリイソシアネート、イソホロンジイソシアネート、水素添加ジフェニルメタンジイソシアネートなどの脂環式ポリイソシアネートなど、及びそれらのビウレット体、イソシアヌレート体、さらにはエチレングリコール、プロピレングリコール、ネオペンチルグリコール、トリメチロールプロパン、ヒマシ油などの低分子活性水素含有化合物との反応物であるアダクト体などを挙げることができる。これらの架橋剤は、１種を単独で用いてもよいし、２種以上を組み合わせて用いてもよい。
【００８５】
架橋剤の配合量は、架橋剤の種類にもよるが、粘着性樹脂（アクリル系共重合体）１００質量部に対し、通常０．０１〜２０質量部、好ましくは、０．１〜１０質量部である。
【００８６】
着色粘着剤には、本実施形態に係る透明体貼付用スクリーン１の目的が損なわれない範囲で、所望により、アクリル系粘着剤に通常使用される各種添加剤、例えば粘着付与剤、酸化防止剤、紫外線吸収剤、光安定剤、軟化剤などを添加することができる。着色粘着剤に紫外線吸収剤を添加する場合については後述する。
【００８７】
着色粘着剤層３の厚さは、１０〜５０μｍであることが好ましく、特に１５〜３５μｍであることが好ましい。着色粘着剤層３の厚さが１０μｍ未満であると、耐久性能の付与あるいは透過率制御が困難となり、一方、着色粘着剤層３の厚さが５０μｍを超えると、製造上の問題や拡散特性の低下を引き起こす恐れがあり、また経済的にも好ましくない。
【００８８】
〔紫外線吸収層〕
紫外線吸収層４は、外光による上記着色粘着剤層３における着色粘着剤中の色素劣化や、本実施形態に係る透明体貼付用スクリーン１の性能劣化を抑制する。紫外線吸収層４は、着色粘着剤層３よりもスクリーン正面側（被着体となる窓ガラス等に近い側）に設けられていればよく、粘着剤層であってもよいし透明基材であってもよいが、本実施形態では、紫外線吸収剤を含有する粘着剤層（紫外線吸収粘着剤層）を例示して説明する。
【００８９】
本実施形態における紫外線吸収層４（紫外線吸収粘着剤層）は、紫外線吸収剤を含有する粘着剤（紫外線吸収粘着剤）から構成され、紫外線吸収粘着剤は、主成分としての粘着性樹脂と、紫外線吸収剤とを含有する。
【００９０】
粘着性樹脂としては、例えば、アクリル系、ゴム系、シリコーン系等の粘着性樹脂が挙げられるが、中でもアクリル系共重合体が好ましく、上記着色粘着剤層３に関して説明したアクリル系共重合体と同様のものを使用することができる。
【００９１】
紫外線吸収剤としては、例えば、ベンゾフェノン系、ベンゾトリアゾール系、ベンゾエート系、ベンゾオキサジノン系、トリアジン系、フェニルサリシレート系、シアノアクリレート系、ニッケル錯塩系等の化合物が挙げられ、１種を単独で用いてもよいし、２種以上を組み合わせて用いてもよい。
【００９２】
上記紫外線吸収剤の中でも、ベンゾフェノン系化合物および／またはベンゾトリアゾール系化合物を使用することが好ましい。これらの紫外線吸収剤は、粘着性樹脂、特にアクリル系共重合体との相溶性が良好であり、粘着剤から析出する等の問題が少なく、粘着剤中での耐久性に優れる。
【００９３】
紫外線吸収粘着剤中における紫外線吸収剤の含有量は、粘着剤の厚みを変えることでも紫外線吸収性能を制御することができるので、厚みを含めた調整が必要であるが、通常０．３〜５質量％であることが好ましく、特に１．２〜３質量％であることが好ましい。紫外線吸収剤の含有量が１質量％未満では、紫外線吸収効果が低く、上記劣化抑制効果が得られ難いため、粘着剤の厚みをより厚くする必要がある。一方、紫外線吸収剤の含有量が１５質量％を超えると、経済的に無駄であるだけでなく、粘着剤中での濃度が高くなることで相溶性が低下し、温度変化などの影響で析出が生じるおそれがある。
【００９４】
透明体貼付用スクリーン１における他の層が紫外線吸収効果を実質的に有しない場合、紫外線吸収層４は、波長３８０ｎｍの光線の透過率を１．５％以下に低下させることが好ましく、特に１．０％以下に低下させることが好ましい。
【００９５】
透明体貼付用スクリーン１における他の層、例えば着色粘着剤層３が紫外線吸収剤を含有しており、波長３８０ｎｍの光線の透過率を５．０％以下に低下させる場合には、紫外線吸収層４は、波長３８０ｎｍの光線の透過率を７．０％以下に低下させることが好ましい。着色粘着剤層３が紫外線吸収剤を含有する場合も、当該紫外線吸収剤としては、上記で列挙した紫外線吸収剤を使用することができ、中でもベンゾフェノン系化合物および／またはベンゾトリアゾール系化合物を使用することが好ましい。なお、上記他の層は、透明基材５であってもよいし、シリコーン粘着剤層６であってもよい。
【００９６】
上記のように波長３８０ｎｍの光線の透過率を低下させることにより、外光による上記着色粘着剤層３における着色粘着剤の色素劣化や、本実施形態に係る透明体貼付用スクリーン１の性能劣化を効果的に抑制することができる。
【００９７】
紫外線吸収層４の厚さは、紫外線吸収剤の含有量を変えることでも紫外線吸収性能を制御することができるので、紫外線吸収剤の含有量を含めた調整が必要であるが、通常１０〜５０μｍであることが好ましく、特に１５〜３５μｍであることが好ましい。紫外線吸収層４の厚さが１０μｍ未満であると、紫外線吸収層４による上記効果が得られ難く、一方、紫外線吸収層４の厚さが５０μｍを超えると、経済的に無駄であり、また透明体貼付用スクリーン１の重量増加を招き、生産工程上も好ましくない。
【００９８】
〔透明基材〕
本実施形態における透明基材５は、その一方の面に紫外線吸収層４（紫外線吸収粘着剤層）を備え、他方の面にシリコーン粘着剤層６を備えた両面テープの基材として機能するものである。
【００９９】
透明基材５は、紫外線吸収層４（紫外線吸収粘着剤層）およびシリコーン粘着剤層６を支持し得る透明な基材であれば、特に限定されず、通常はプラスチックフィルムが使用される。
【０１００】
プラスチックフィルムとしては、例えば、ポリエチレンテレフタレート、ポリブチレンテレフタレート、ポリエチレンナフタレート等のポリエステルフィルム、ポリエチレンフィルム、ポリプロピレンフィルム等のポリオレフィンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルぺンテンフィルム、ポリスルフォンフィルム、ポリエーテルエーテルケトンフィルム、ポリエーテルスルフォンフィルム、ポリエーテルイミドフィルム、フッ素樹脂フィルム、ポリアミドフィルム、アクリル樹脂フィルム、ポリウレタン樹脂フィルム、ノルボルネン系重合体フィルム、環状オレフィン系重合体フィルム、環状共役ジエン系重合体フィルム、ビニル脂環式炭化水素重合体フィルム等が挙げられる。
【０１０１】
上記プラスチックフィルムにおいては、その表面に設けられる層（紫外線吸収層４，シリコーン粘着剤層６）との密着性を向上させる目的で、所望により片面または両面に、プライマー処理、酸化法、凹凸化法等により表面処理を施すことができる。酸化法としては、例えばコロナ放電処理、クロム酸処理、火炎処理、熱風処理、オゾン・紫外線処理等が挙げられ、凹凸化法としては、例えばサンドブラスト法、溶剤処理法等が挙げられる。
【０１０２】
透明基材５の厚さは、通常は１０〜２００μｍ程度であり、好ましくは２０〜１００μｍ程度である。
【０１０３】
なお、本実施形態に係る透明体貼付用スクリーン１は、透明基材５を備えるものであるが、これに限定されることなく、透明基材５は省略されてもよい。
【０１０４】
〔シリコーン粘着剤層〕
シリコーン粘着剤層６は、透明体貼付用スクリーン１を透明体（図１では窓ガラスＧ）に貼付するためのものであり、シリコーン系の粘着剤（シリコーン粘着剤）を含有する粘着剤層である。
【０１０５】
シリコーン粘着剤層６の場合、その自着性により、空気を押し出しながら被着体に貼り付くため、気泡混入による光学的欠陥が生じない。これは、透明体貼付用スクリーン１が硬いものであっても得られる効果である。すなわち、本透明体貼付用スクリーン１は、シリコーン粘着剤層６によって、気泡の混入を防止しつつ現場で施工することができる。また、シリコーン粘着剤層６は、被着体に密着して非常に強固に貼り付く一方、糊残りなく再剥離することができる。さらに、シリコーン粘着剤層６は柔軟性に優れるため、透明体貼付用スクリーン１と被着体である透明体との熱膨張係数が異なっても、シリコーン粘着剤層６が応力を緩和して、温度変化により窓ガラス等の被着体が破壊してしまうことを防止することができる。加えて、シリコーン粘着剤層６は、窓ガラス等の被着体に最も近い部分、すなわち外光に最も近い部分に使用される粘着剤層であるが、シリコーン粘着剤を使用することにより、耐光性にも優れたものとなる。
【０１０６】
シリコーン系粘着剤としては、例えば、オルガノポリシロキサンおよび／またはその誘導体を主成分として含有するものを使用することができる。中でも特に、シロキサン結合を主骨格としアルケニル基を有するオルガノポリシロキサン及びオルガノハイドロジェンポリシロキサンからなる付加型オルガノポリシロキサンと白金触媒とを構成成分として含むシリコーンゴムを主成分として使用することが好ましい。
【０１０７】
このシロキサン結合を主骨格としアルケニル基を有するオルガノポリシロキサンは、具体的には、次の平均単位式（１）で示される化合物であって、且つ分子中に少なくとも２個のアルケニル基を有する化合物である。
Ｒ１ａＳｉＯ（４−ａ）／２・・・（１）
（式中、Ｒ１は互いに同一又は異種の炭素数１〜１２、好ましくは１〜８の非置換又は置換の１価炭化水素基であり、ａは１．５〜２．８、好ましくは１．８〜２．５、より好ましくは１．９５〜２．０５の範囲の正数である。）
【０１０８】
上記Ｒ１で示される珪素原子に結合した非置換又は置換の１価炭化水素基としては、例えばビニル基、アリル基、プロペニル基、イソプロペニル基、ブテニル基、ヘキセニル基、シクロヘキセニル基、オクテニル基等のアルケニル基、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基や、これらの基の水素原子の一部又は全部をフッ素、臭素、塩素等のハロゲン原子、シアノ基等で置換したもの、例えばクロロメチル基、クロロプロピル基、ブロモエチル基、トリフルオロプロピル基、シアノエチル基等が挙げられる。
【０１０９】
なお、アルケニル基としては、ビニル基が硬化時間が短く、生産性の点から好ましい。オルガノハイドロジェンポリシロキサンは、分子中にＳｉＨ基を有しており、シロキサン結合を主骨格としアルケニル基を有するオルガノポリシロキサンのアルケニル基との間で付加反応し、シリコーンゴムが硬化する。
【０１１０】
白金触媒としては、白金黒、塩化第２白金、塩化白金酸、塩化白金酸と１価アルコールとの反応物、塩化白金酸とオレフェン類との錯体、白金ビスアセトアセテート等を例示することができる。
【０１１１】
白金触媒は、上記付加型オルガノポリシロキサン１００質量部に対して、０．０１〜３．０質量部の範囲で使用することが好ましく、特に０．０５〜２．０質量部の範囲で使用することが好ましい。上記付加型オルガノポリシロキサン１００質量部に対する白金触媒の使用量が０．０１質量部未満では、硬化不足のため再剥離性が劣ることがあり、白金触媒の使用量が３．０質量部を超えると、貼付性が悪くなり、また、付加反応によるゲル化が速く、塗工が困難になることがある。
【０１１２】
付加型オルガノポリシロキサンには、本発明の目的を損なわない範囲において粘着力を高めるため、シリコーン系粘着剤に使用されている各種のシリコーン樹脂、即ち、分子中に３官能性あるいは４官能性のシロキサン単位を含むポリオルガノシロキサンを含有させることができる。その含有量は、付加型オルガノポリシロキサン１００質量部に対して、５０質量部以下、特に５〜２０質量部の範囲が好ましい。このシリコーン樹脂の含有量が５０質量％を超えると、粘着力が上昇し、再剥離が困難となるおそれがある。
【０１１３】
シリコーン粘着剤層６の厚さは、５〜１００μｍであることが好ましく、さらに１５〜５０μｍであることが好ましく、特に３０〜５０μｍであることが好ましい。シリコーン粘着剤層６の厚さが５μｍ未満であると、所望の粘着力や保持力が得られ難く、一方、シリコーン粘着剤層６の厚さが１００μｍを超えると、非常に長い硬化時間を要し、経済的にも無駄であり、光学的に悪影響を及ぼす恐れもある。
【０１１４】
〔反射防止フィルム〕
反射防止フィルム７としては、反射制御層を有するフィルムを使用することができる。具体的には、反射防止層（ＡＲ）または低反射層（ＬＲ）がコーティングされたプラスチックフィルムを使用することが好ましく、従来公知のものを使用することができる。なお、反射防止フィルム７は、特定の角度範囲からの入射光のみを選択的に散乱しそれ以外の角度の入射光は透過させる機能を有するものではない点において、前述の光拡散制御層２とは異なるものである。
【０１１５】
反射防止フィルム７に用いるプラスチックフィルムとしては、例えば、ポリエチレンテレフタレート、ポリブチレンテレフタレート、ポリエチレンナフタレート等のポリエステルフィルム、ポリエチレンフィルム、ポリプロピレンフィルム等のポリオレフィンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルぺンテンフィルム、ポリスルフォンフィルム、ポリエーテルエーテルケトンフィルム、ポリエーテルスルフォンフィルム、ポリエーテルイミドフィルム、フッ素樹脂フィルム、ポリアミドフィルム、アクリル樹脂フィルム、ポリウレタン樹脂フィルム、ノルボルネン系重合体フィルム、環状オレフィン系重合体フィルム、環状共役ジエン系重合体フィルム、ビニル脂環式炭化水素重合体フィルム等が挙げられる。
【０１１６】
反射防止層または低反射層に関しては、従来公知の材料を上記基材としてのプラスチックフィルム上にコーティングすることにより形成すればよい。
【０１１７】
反射防止フィルム７の厚さは、通常は１０〜２００μｍ程度であり、好ましくは２０〜１００μｍ程度である。
【０１１８】
なお、本実施形態に係る透明体貼付用スクリーン１は、反射防止フィルム７を備えるものであるが、これに限定されることなく、反射防止フィルム７は省略されてもよい。
【０１１９】
本実施形態に係る透明体貼付用スクリーン１においては、当該スクリーンにある程度の剛性を付与する目的で、いずれかの層の間又は隣に、透明基板の層を設けてもよい。透明基板としては、通常はプラスチック板またはガラス板が使用される。
【０１２０】
プラスチック板の材料としては、例えば、ポリカーボネート、ポリアリレート、ポリエーテルスルフォン、アモルファスポリオレフィン、ポリエチレンテレフタレート、ポリメチルメタクリレート等の透明性および寸法安定性に優れた材料が使用される。なお、高温環境下でのプラスチック板からの水分などのアウトガス発生の防止を考慮すれば、両面にハードコート層が積層されたプラスチック板等も好ましく用いることができる。また、そのハードコート層が反射防止機能を有する場合には、透明体貼付用スクリーン１のプロジェクタ投影側に配置し、反射防止フィルムの代替として使用することもできる。
【０１２１】
プラスチック板の厚さは、通常は０．５〜１０ｍｍ程度であり、好ましくは２〜８ｍｍ程度である。０．５ｍｍ以上であればスクリーンとして使用する際の剛性を付与することができ、１０ｍｍ以下であれば製造工程上問題なく使用することができる。
【０１２２】
一方、ガラス板の厚さは、比重が高いため、通常は０．５〜５．０ｍｍ程度であり、好ましくは１．０〜３．０ｍｍ程度である。０．５ｍｍ以上であればスクリーンとして使用する際の剛性を付与することができ、５．０ｍｍ以下であれば製造工程上問題なく使用することができる。
【０１２３】
〔製造方法〕
本実施形態に係る透明体貼付用スクリーン１は、上述の各種材料を用いて以下のようにして作製することができる。なお、以下の製造方法は一例であり、これにより制限されるものではない。
【０１２４】
最初に、図２に示す通り、同一の光散乱角度域を有する２枚の光制御膜を光散乱角度域が一致するように積層し、光制御膜積層体２１、２２及び２３をそれぞれ得る。
【０１２５】
次に、反射防止フィルム７の反射防止層が設けられていない側の面に、上記光制御膜積層体２３をラミネートする。さらに、光制御膜積層体２３の光散乱角度域と該光制御膜積層体２３の法線方向に対称となるように、光制御膜積層体２２をラミネートする。その後、積層されている光制御膜積層体２３，２２の光散乱角度域の中心線（法線方向）と一致するように光制御膜積層体２１をラミネートすることにより、反射防止フィルム７上に光拡散制御層２を形成する。
【０１２６】
なお、反射防止フィルム７と光制御膜積層体２３との間、あるいは光制御膜積層体２１，２２，２３の間の密着は、ラミネートに換えて粘着剤や接着剤を使用してもよいし、また、ラミネートと併用してもよい。
【０１２７】
ここで、剥離フィルムの剥離層上に前述の着色粘着剤を塗工・乾燥することにより、剥離フィルム上に着色粘着剤層３を形成する。得られた着色粘着剤層３の露出面側と上記工程により得られた「反射防止フィルム７／光拡散制御層２」の構成体の光拡散制御層２側とを貼合し、「反射防止フィルム７／光拡散制御層２／着色粘着剤層３」の構成体を得る。
【０１２８】
一方、透明基材５の一方の面にシリコーン粘着剤を塗工・乾燥することにより、シリコーン粘着剤層６を形成する。得られたシリコーン粘着剤層６は工程シートで保護し、面を裏返し、透明基材５の他方の面に前述の紫外線吸収層を構成する組成物（紫外線吸収粘着剤）を塗工・乾燥して、紫外線吸収層４を形成する。これにより、「紫外線吸収層４／透明基材５／シリコーン粘着剤層６」の構成体を得る。
【０１２９】
次いで、上記工程で得られた「反射防止フィルム７／光拡散制御層２／着色粘着剤層３」の構成体と「紫外線吸収層４／透明基材５／シリコーン粘着剤層６」の構成体とを、着色粘着剤層３と紫外線吸収層４が接するように貼合し、「反射防止フィルム７／光拡散制御層２／着色粘着剤層３／紫外線吸収層４／透明基材５／シリコーン粘着剤層６」からなる透明体貼付用スクリーン１を得る。
【０１３０】
得られた透明体貼付用スクリーン１は、各層間の接合強度を向上させるために、オートクレーブ処理等の加圧処理を行うことが好ましい。例えば、オートクレーブ処理は、温度５０〜７０℃、圧力０．５〜２．０ＭＰａで１０〜１００分間程度行うことが好ましい。なお、オートクレーブ処理に換えて、加圧ローラによる圧着処理等、他の各種加圧処理を行ってもよい。
【０１３１】
ここで、前述の各種粘着剤層を形成するための各種粘着剤の塗工は、公知の塗工方法を使用することができ、例えば、バーコート法、ナイフコート法、ロールコート法、ブレードコート法、ダイコート法、グラビアコート法などを用いて、粘着剤をコーティングして塗膜を形成させ、乾燥させる方法を用いることができる。乾燥条件は特に制限されないが、通常５０〜１５０℃で１０秒〜１０分程度である。また、粘着剤をコーティングする際には、溶剤を使用することができる。溶剤としては、特に限定されず、例えば、トルエン、酢酸エチル、メチルエチルケトンなどが好ましく挙げられる。
【０１３２】
以上説明した透明体貼付用スクリーン１においては、着色粘着剤層３によって、スクリーン正面から入射した光の後方散乱を抑制することができ、それと同時にプロジェクタ光の黒輝度を下げることができるため、コントラストを向上させることができる。また、シリコーン粘着剤層６により、窓ガラス等に貼付するときに、気泡の混入を防止しつつ現場施工することができ、かつ糊残りなく再剥離することができ、温度変化による破壊も防止される。さらに、紫外線吸収層４により、耐光性に優れたものとなっている。
【０１３３】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１３４】
例えば、紫外線吸収層４は、紫外線吸収能を有するフィルムであってもよく、それに伴って透明基材５は省略されてもよい。かかる透明体貼付用スクリーン１Ａを図３に示す。
【０１３５】
図３に示すように、透明体貼付用スクリーン１Ａは、光拡散制御層２と、光拡散制御層２の一方の側（正面側；窓ガラスＧ側）に積層された着色粘着剤層３と、着色粘着剤層３に積層された紫外線吸収層４Ａと、紫外線吸収層４Ａに積層されたシリコーン粘着剤層６と、光拡散制御層２の他方の側（背面側；プロジェクタＰ側）に積層された反射防止フィルム７とから構成されてなり、シリコーン粘着剤層６を介して、透明基体の一例である窓ガラスＧに貼付される。
【０１３６】
紫外線吸収層４Ａは、紫外線吸収能を有するフィルムであり、紫外線吸収能を有する樹脂からなるフィルムであってもよいし、紫外線吸収剤を含有するプラスチックフィルムであってもよい。
【０１３７】
紫外線吸収能を有する樹脂からなるフィルムとしては、例えば、トリアセチルセルロースフィルム等が挙げられる。一方、紫外線吸収剤を含有するプラスチックフィルムとしては、紫外線吸収剤のフィルム中への練り込み、あるいは紫外線吸収剤のフィルム表面へのコーティングにより、紫外線吸収性能を有するものであれば、特に限定されずに使用することができる。かかるプラスチックフィルムとしては、例えば、ポリエチレンテレフタレート、ポリブチレンテレフタレート、ポリエチレンナフタレート等のポリエステルフィルム、ポリエチレンフィルム、ポリプロピレンフィルム等のポリオレフィンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルぺンテンフィルム、ポリスルフォンフィルム、ポリエーテルエーテルケトンフィルム、ポリエーテルスルフォンフィルム、ポリエーテルイミドフィルム、フッ素樹脂フィルム、ポリアミドフィルム、アクリル樹脂フィルム、ポリウレタン樹脂フィルム、ノルボルネン系重合体フィルム、環状オレフィン系重合体フィルム、環状共役ジエン系重合体フィルム、ビニル脂環式炭化水素重合体フィルム等が挙げられる。
【０１３８】
紫外線吸収剤としては、上記紫外線吸収層４に関して説明した紫外線吸収剤と同様のものを使用することができ、紫外線吸収剤の含有量も、上記紫外線吸収層４の場合と同様である。
【０１３９】
紫外線吸収層４Ａの厚さは、４０〜２００μｍであることが好ましく、特に８０〜１００μｍであることが好ましい。紫外線吸収層４Ａの厚さが４０μｍ未満であると、紫外線吸収層４Ａによる上記効果が得られ難く、一方、紫外線吸収層４Ａの厚さが２００μｍを超えると、光学的な性能が低下し、また経済的にも無駄である。
【０１４０】
ここで、紫外線吸収性能は、紫外線吸収層４Ａだけが有していてもよいが、紫外線吸収層４Ａと、他の層、例えば着色粘着剤層３、透明基材５、シリコーン粘着剤層６等とが有してもよいし、紫外線吸収層４Ａが省略され、着色粘着剤層３、透明基材５、シリコーン粘着剤層６等が有していてもよい。
【０１４１】
着色粘着剤層３の着色剤の劣化を防止する観点から、他の層が紫外線吸収性能を有さない場合は、紫外線吸収層４Ａは波長３８０ｎｍの光線の透過率を１．５％以下、さらには１．０％以下に低下させることが好ましい。また、他の層、例えば着色粘着剤層３が波長３８０ｎｍの光線の透過率を５．０％以下に低下させる場合には、紫外線吸収層４Ａは波長３８０ｎｍの光線の透過率を７．０％以下にさせることが好ましい。
【０１４２】
紫外線吸収性能を有するプラスチックフィルムからなる透明基材５を紫外線吸収層４Ａとして使用する場合、前述の透明体貼付用スクリーン１の製造方法において紫外線吸収層４の形成を省略することができる。すなわち、「反射防止フィルム７／光拡散制御層２／着色粘着剤層３」の構成体の着色粘着剤層３と、「透明基材５／シリコーン粘着剤層６」の構成体の紫外線吸収層４Ａとを貼合することにより、「反射防止フィルム７／光拡散制御層２／着色粘着剤層３／透明基材５／シリコーン粘着剤層６」からなる透明体貼付用スクリーン１を得ることができる。その他の工程は、前述の方法と同様である。
【実施例】
【０１４３】
以下、実施例等により本発明をさらに具体的に説明するが、本発明の範囲はこれらの実施例等に限定されるものではない。
【０１４４】
〔実施例１〜１２，参考例１〜４〕
＜光制御膜用の光硬化性組成物の調製＞
重量平均分子量約３，０００のポリプロピレングリコールと、当該ポリプロピレングリコール２モルあたり、０．３モルのトリレンジイソシアネート、２．７モルのヘキサメチレンジイソシアネート及び２モルの２−ヒドロキシエチルアクリレートとの反応によって得たポリエーテルウレタンアクリレート（屈折率１．４６０）４０質量部に対して、２，４，６−トリブロモフェニルアクリレート（屈折率１．６以上）３０質量部、２−ヒドロキシ−３−フェノキシプロピルアクリレート（屈折率１．５２６）３０質量部及び２−ヒドロキシ−２−メチルプロピオフェノン１．５質量部を添加混合することにより、光制御膜用の光硬化性組成物を得た。
【０１４５】
＜光制御膜及び光制御膜積層体の作製＞
上記光硬化性組成物を、フィルム状の透明ポリエチレンテレフタレート（以下「ＰＥＴフィルム」という）上に、乾燥後の厚さが１７０μｍとなるように塗布した。
【０１４６】
その塗膜の上方８０ｃｍの位置に、８０Ｗ／ｃｍの棒状高圧水銀ランプを固定し、塗膜全面に光が垂直にあたるように、スリットをつけた遮光板を介して、１ｍ／分の速度で塗膜付きＰＥＴフィルムを横方向へ移動させつつ光照射することにより、下記２種類の光制御膜を作製した。
（１）光散乱角度域８５〜１１５°の光制御膜（幅：３０°；図２の２２ａ，ｂ、および２３ａ，ｂに相当）：４枚作製
（２）光散乱角度域８５〜１３５°の光制御膜（幅：５０°；図２の２１ａ，ｂに相当）：２枚作製
なお、６０％以上の曇価を示す光散乱角度域の測定は、コノスコープよって測定した。
【０１４７】
得られた光制御膜は、上記ＰＥＴフィルムから剥し、光散乱角度域が同一の光制御膜２枚をその光散乱角度域が一致するようにラミネートし、光制御膜積層体を得た。すなわち、図２の光制御膜積層体２１、２２及び２３にそれぞれ相当する光制御膜積層体を得た。
【０１４８】
＜光拡散制御層の作製＞
得られた光制御膜積層体２３は、反射防止フィルム（凸版印刷社製，「ＬＲ−ＴＡＣ」）の反射防止層が設けられていない側にラミネータを用いて積層した。次に、光制御膜積層体２３と拡散角度域が該積層体の法線方向に対称となるように、光制御膜積層体２３上に光制御膜積層体２２をラミネートした。その後、光制御膜積層体２２上に光制御膜積層体２１を積層することにより、光拡散制御層２を得た。この光拡散制御層２は、法線方向から入射した点光源が上下方向６５〜１１５°、左右方向４５〜１３５°に拡散するものであった。
【０１４９】
＜着色粘着剤層の作製＞
アクリル系共重合体（ブチルアクリレート：アクリル酸（質量比）＝９７：３，Ｍｗ＝８０万，固形分濃度２８質量％）１００質量部に対し、架橋剤としてポリイソシアネート化合物（東洋インキ社製，「オリバインＢＨＳ８５１５」，固形分濃度３７．５質量％）を２質量部、液状染料（保土谷化学工業社製，「スピロンブラックＭＨ」，固形分濃度３０質量％）を０．６５質量部、および紫外線吸収剤（サイテック社製，「サイアソーブＵＶ−２４」，固形分濃度１００質量％）を表１に記載の所定量添加して混合し、これを着色粘着剤とした。
【０１５０】
この着色粘着剤組成物を、剥離フィルム（リンテック社製，「ＳＰ−ＰＬＲ３８Ｔ１０３−１」）上に乾燥後の膜厚が２５μｍとなるように塗工し、９０℃で１分間乾燥することにより着色粘着剤層を形成した。得られた着色粘着剤層について、分光光度計（島津製作所社製，「ＭＰＣ３１００」）を用いてＣＩＥ１９３１色度図に基づき、視感透過率Ｙ及び波長３８０ｎｍの光線の透過率を測定した。結果を表１に示す。
【０１５１】
＜シリコーン粘着剤層の作製＞
シロキサン結合を主骨格としビニル基を有するオルガノポリシロキサン及びオルガノハイドロジェンポリシロキサンからなる付加型オルガノポリシロキサン（信越化学工業社製，「ＫＳ−８４７Ｈ」）１００質量部に白金触媒（信越化学工業社製，「ＰＬ−５０Ｔ」）０．０３質量部を加え、メチルエチルケトンにて固形分濃度約２０質量％に希釈し、シリコーンゴム溶液を得た。
【０１５２】
このシリコーンゴム溶液を、透明基材としてのＰＥＴフィルム（東洋紡社製，「コスモシャイン  ＰＥＴ５０  Ａ４３００」）の片面に、ナイフコーターによって３０ｇ／ｍ２（乾燥後）塗布し、１３０℃で２分間加熱し硬化させて、シリコーン粘着剤層を形成した。得られたシリコーン粘着剤層は、その表面を工程シートとしてのＰＥＴフィルム（東レ社製，「ルミラーＴ６０」，厚さ：３８μｍ）で保護した。
【０１５３】
＜紫外線吸収層の作製＞
アクリル系共重合体（ブチルアクリレート：メチルアクリレート：２−ヒドロキシエチルアクリレート（質量比）＝８９：１０：１，Ｍｗ＝９０万，固形分濃度２９質量％）１００質量部に対し、架橋剤としてポリイソシアネート化合物（綜研化学社製，「ＴＤ−７５」，固形分濃度７５質量％）を０．５質量部、および紫外線吸収剤（サイテック社製，「サイアソーブＵＶ−２４」，固形分濃度１００質量％）を表１に記載の所定量添加して混合し、これを紫外線吸収粘着剤とした。
【０１５４】
次に、剥離フィルム（リンテック社製，「ＳＰ−ＰＥＴ３８１０３１」，厚さ：３８μｍ）の剥離処理面に、乾燥後の膜厚が２５μｍになるようナイフコーターで上記紫外線吸収粘着剤を塗布し、９０℃で１分間乾燥して紫外線吸収層を形成した。得られた紫外線吸収層について、分光光度計（島津製作所社製，「ＭＰＣ３１００」）を用いてＣＩＥ１９３１色度図に基づき、視感透過率Ｙ及び波長３８０ｎｍの光線の透過率を測定した。結果を表１に示す。
【０１５５】
＜透明体貼付用スクリーンの作製＞
得られた紫外線吸収層と、上記シリコーン粘着剤層を形成した透明基材の他方の面とを貼り合わせた。
【０１５６】
得られた着色粘着剤層と、上記紫外線吸収層（紫外線吸収層上の剥離フィルムは剥離して）とを貼り合わせ、「剥離フィルム／着色粘着剤層／紫外線吸収層／透明基材／シリコーン粘着剤層／剥離フィルム」からなる積層体とした。
【０１５７】
さらに、反射防止フィルム上に形成した光拡散制御層２の剥離フィルムを剥し、上記「剥離フィルム／着色粘着剤層／紫外線吸収層／透明基材／シリコーン粘着剤層／剥離フィルム」からなる積層体の着色粘着剤層側の剥離フィルムを剥離して、光拡散制御層２と着色粘着剤層とを貼合した。
【０１５８】
最後に、層間密着性を向上させるため、オートクレーブ（栗原製作所社製）にて５０℃、０．９ＭＰａで１時間処理することにより、透明体貼付用スクリーン１を得た。
【０１５９】
得られた透明体貼付用スクリーンを１００ｍｍ×１００ｍｍに裁断し、窓ガラスに貼付したところ、気泡等が混入することなく貼付することができた。さらに、貼付後、窓ガラスから糊残りすることなく剥すことができた。
【０１６０】
また、得られた透明体貼付用スクリーンについて、分光光度計（島津製作所社製，「ＭＰＣ３１００」）を用いてＣＩＥ１９３１色度図に基づき、視感透過率Ｙ並びに色相変化Δｘ及びΔｙを測定した。結果を表１に示す。なお、後述する耐光性試験後の視感透過率Ｙ、耐光性試験による視感透過率Ｙの変化量ΔＹ、並びに色相変化Δｘ及びΔｙの結果については、表２に示す。
【０１６１】
〔比較例１〕
実施例１において、シリコーン粘着剤の替わりに、着色粘着剤層に使用したアクリル粘着剤（アクリル系共重合体（ブチルアクリレート：メチルアクリレート：２−ヒドロキシエチルアクリレート（質量比）＝８９：１０：１，Ｍｗ＝９０万，固形分濃度２９質量％）１００質量部に対し、架橋剤としてポリイソシアネート化合物（綜研化学社製，「ＴＤ−７５」，固形分濃度７５質量％）を０．５質量部添加したもの）を使用する以外、実施例１と同様にして透明体貼付用スクリーンを作製した。
【０１６２】
得られたスクリーンを１００ｍｍ×１００ｍｍに裁断し、窓ガラスに貼付して、気泡の状態を確認した。その結果、スクリーン内に気泡の残存が所々に観察された。また、窓ガラスから該スクリーンを剥したところ、窓ガラスに糊残りが見られた。
【０１６３】
〔比較例２〕
実施例１において、着色粘着剤層から着色剤を除いた以外は同じ構成の透明体貼付用スクリーンを作製した。
【０１６４】
得られたスクリーンについて、後述する後方散乱の測定を行った。その結果、白色プロジェクタ光の入射角１５°，６０°のそれぞれの画面輝度は、２．６０（ｃｄ／ｍ２），０．５０（ｃｄ／ｍ２）であり、後方散乱の大きいスクリーンであることが分かった。
【０１６５】
〔試験例１〕（後方散乱の測定）
実施例および参考例で得られた透明体貼付用スクリーンを、５０ｍｍ×１００ｍｍに裁断し、シリコーン粘着剤層上の剥離フィルムを剥離して、７０ｍｍ×１５０ｍｍサイズ、厚み１．１ｍｍのソーダガラスにラミネートした。ソーダガラス表面での反射の影響を防ぐため、ガラス裏面に反射防止フィルム（凸版印刷社製，「ＬＲ−ＴＡＣ」）を貼合して、これをサンプル１０とした。
【０１６６】
サンプル１０のシリコーン粘着剤層が貼付された側を正面側とし、図４に示すようにサンプル１０の背面側にブラックボックス１１を配置し、反射光の影響を取り除いた。映像としてのプロジェクタ光がない状態で測定することで、純粋に後方散乱の影響のみを測定することができる。
【０１６７】
上記サンプル１０の正面側に、プロジェクタＰから環境光を想定した白色プロジェクタ光（２６５ｌｘ：ＨＩＯＫＩ社製「３４２３ＬＵＸ  ＨｉＴＥＳＴＥＲ」で測定）を１５°，６０°の方向から入射させ、サンプル１０の画面輝度（ｃｄ／ｍ２）を０°の角度（サンプルの法線方向）から測定した（ミノルタ社製輝度計「ＬＳ−１１０」で測定）。結果を表１に示す。
【０１６８】
ここで、表１における白色光入射角１５°，６０°の夫々における画面輝度の値が小さいほど、後方散乱が有効に抑えられていることを表し、少なくとも、着色粘着剤層を備えていない比較例２における画面輝度の値よりも有意に小さければ、後方散乱が抑えられていることが分かる。なお、後方散乱については、環境光の強度等に依存するので明確な基準を設けることはできないが、本試験例で白色光入射角１５°において１．５０ｃｄ／ｍ２以下、および白色光入射角６０°において０．３０ｃｄ／ｍ２以下の値に抑えられていれば、後方散乱が実用上問題とならないレベルと考えられる。
【０１６９】
〔試験例２〕（耐光性試験）
ＰＥＴフィルム（東洋紡績社製，「コスモシャイン  ＰＥＴ１００  Ａ４３００」）上に、実施例１〜１２および参考例１〜４における、着色粘着剤層と、紫外線吸収層（参考例１〜４においては、紫外線吸収剤が入っていない）と、透明基材と、シリコーン粘着剤層とからなる積層体を、当該シリコーン粘着剤層を介して、７０ｍｍ×１５０ｍｍサイズ、厚み１．１ｍｍのソーダガラスに貼付したものを試料とした。
【０１７０】
上記試料を、フェードメータ（カーボンアーク，ブラックパネル温度６３℃）に投入し、ガラス板側から２００時間紫外線を照射した。得られた評価用サンプルについて、分光光度計（島津製作所社製，「ＭＰＣ３１００」）を用いてＣＩＥ１９３１色度図に基づき、視感透過率Ｙ、並びに色相変化Δｘ及びΔｙを測定するとともに、上記視感透過率Ｙから紫外線照射前における視感透過率を引いた変化量ΔＹを算出した。結果を表２に示す。なお、ΔＹが３％以下であれば、スクリーンの着色剤の劣化が非常に有効に防止されているといえる。
【０１７１】
【表１】
2011017972.tif 000003
【０１７２】
【表２】
2011017972.tif 000004
【０１７３】
ここで、波長３８０ｎｍの光線透過率が異なる各紫外線吸収性層について、着色粘着剤層の波長３８０ｎｍの光線透過率と、視感透過率の変化量ΔＹとの関係を図５に示す。
【０１７４】
表１から明らかなように、実施例１〜１２の透明体貼付用スクリーンは後方散乱の低いものであった。また、表２及び図５より、実施例１〜１２と参考例２〜４とを比較することにより、着色粘着剤層に紫外線吸収剤を添加するのみより、別途紫外線吸収層を設ける方が耐光性には効果があることが明らかとなった。
【０１７５】
さらに、透明体貼付用スクリーンの耐光性試験後のΔＹを３％以下とするには、着色粘着剤層にも紫外線吸収剤を添加する場合、紫外線吸収層の波長３８０ｎｍの透過率を７％以下とし、かつ着色粘着剤層の波長３８０ｎｍの透過率を４％以下とすることにより実現することができることが明らかとなった。一方、着色粘着剤層に紫外線吸収剤を添加しない場合、紫外線吸収層の波長３８０ｎｍの透過率を１％以下とすることにより実現できることが明らかとなった。
【産業上の利用可能性】
【０１７６】
本発明の透明体貼付用スクリーンは、窓ガラス等に貼付される透過型のプロジェクションスクリーンとして、視認性、耐光性、耐久性、再剥離性等の面から好適に用いられる。
【符号の説明】
【０１７７】
Ｐ…プロジェクタ
Ｇ…窓ガラス（透明体）
１，１Ａ…透明体貼付用スクリーン
２…光拡散制御層
３…着色粘着剤層
４，４Ａ…紫外線吸収層
５…透明基材
６…シリコーン粘着剤層
７…反射防止フィルム
２１，２２，２３…光制御膜積層体
２１ａ，２１ｂ，２２ａ，２２ｂ，２３ａ，２３ｂ…光制御膜
１０…サンプル
１１…ブラックボックス
【図１】
2011017972.tif 000005
【図２】
2011017972.tif 000006
【図３】
2011017972.tif 000007
【図４】
2011017972.tif 000008
【図５】
2011017972.tif 000009